(57)【要約】【課題】水性断熱性塗料、及び水性上塗り塗料を順に塗装する塗膜形成方法において、その耐汚染性、膨れ防止性等を改善する。【解決手段】水性断熱性塗料を塗付した後、水性上塗り塗料を塗付する断熱性塗膜の形成方法において、該水性断熱性塗料として、合成樹脂エマルション（Ｉ）、中空粒子（II）、及び平均粒子径が０．１〜１００μｍであり、ガラス転移温度−６０〜６０℃の重合体からなる有機質粉体（ａ）、及び／または平均粒子径が０．１〜１００μｍであり、ガラス転移温度３０℃未満の重合体からなるコア部とガラス転移温度３０℃以上の重合体からなるシェル部を有する有機質粉体（ｂ）からなる有機質粉体（III）を必須成分とし、（Ｉ）成分の固形分１００重量部に対し（II）成分を０．５〜２００重量部、（III）成分を３〜４００重量部含むものを使用する。【選択図】なし【特許請求の範囲】
【請求項１】
水性断熱性塗料を塗付した後、水性上塗り塗料を塗付する断熱性塗膜の形成方法において、該水性断熱性塗料として、
合成樹脂エマルション（Ｉ）、中空粒子（II）、及び
平均粒子径が０．１〜１００μｍであり、ガラス転移温度−６０〜６０℃の重合体からなる有機質粉体（ａ）、及び／または
平均粒子径が０．１〜１００μｍであり、ガラス転移温度３０℃未満の重合体からなるコア部とガラス転移温度３０℃以上の重合体からなるシェル部を有する有機質粉体（ｂ）からなる有機質粉体（III）
を必須成分とし、（Ｉ）成分の固形分１００重量部に対し（II）成分を０．５〜２００重量部、（III）成分を３〜４００重量部含むものを使用することを特徴とする断熱性塗膜の形成方法。
【請求項２】
前記水性上塗り塗料が、顔料として、
平均粒子径が０．１〜１００μｍであり、ガラス転移温度−６０〜６０℃の重合体からなる有機質粉体（ａ）、及び／または
平均粒子径が０．１〜１００μｍであり、ガラス転移温度３０℃未満の重合体からなるコア部とガラス転移温度３０℃以上の重合体からなるシェル部を有する有機質粉体（ｂ）からなる有機質粉体を含むものであることを特徴とする請求項１記載の断熱性塗膜の形成方法。
【発明の詳細な説明】
【技術分野】
【０００１】
本発明は、断熱性塗膜の形成方法に関するものである。
【背景技術】
【０００２】
従来、建築物の外装面に塗装を施すことによって、建築物の躯体を保護したり、美観性を向上させたりすることが行われている。このうち、建築物の温度上昇を防止し、冷房使用量の低減やヒートアイランド現象の抑制等を図ることを目的とした塗装方法が注目されている。
【０００３】
一例として、特開平１−１２６３７６号公報（特許文献１）、特開平１−２６３１６３号公報（特許文献２）では、構造物基体に対し、ガラスバルーン、シラスバルーン、樹脂バルーン等の球状中空体を含む断熱性塗料を塗装した後、上塗り塗料を塗装する方法が開示されている。ただし、これらの公報に記載されている断熱性塗料は、いずれも溶剤系樹脂をバインダーとする塗料であり、塗装時に有機溶剤が大気中へ放出されてしまうおそれがある。特に、厚膜の塗膜を形成しようとすれば、その膜厚に比例して有機溶剤の放出量も増加してしまう。一般に、塗料中の有機溶剤は、光化学スモッグや地球温暖化の原因物質のひとつとして挙げられている物質であることから、このような物質を使用することは近年の環境保護意識の高まりからすれば好ましいものとは言えない。
【０００４】
これに対し、合成樹脂エマルションをバインダーとする水性断熱性塗料が提案されている。このような水性断熱性塗料を使用すれば、有機溶剤の放出量を抑制することができる。例えば、特開昭６０-９４４７０号公報（特許文献３）には、合成樹脂エマルション、水硬性セメント、及び樹脂発泡体粒子からなる水性断熱性塗料が開示されている。
【０００５】
しかし、上述の公報に記載の水性断熱性塗料では、塗膜の割れ発生等を防止するために、比較的低いガラス転移温度の合成樹脂エマルションが採用されている。そのため、水性断熱性塗料の塗膜に上塗り塗料を塗り重ねる場合には、上塗り塗膜に割れが生じないように、上塗り塗料に使用する樹脂のガラス転移温度も低めに設定しなければならず、上塗り塗膜における汚染物質の付着を防止することは難しい。
このような汚染物質の付着は、上塗り塗膜の温度上昇を招き、塗膜の膨れ発生を誘発するおそれがある。特に、下層の断熱塗膜の膜厚を厚くして断熱性能を高めた場合には、上塗り塗膜で発生した熱が下層の方向に伝導・拡散しづらくなるため、上塗り塗膜の温度上昇に伴う膨れ発生等の問題がより生じやすくなる。
【０００６】
【特許文献１】特開平１−１２６３７６号公報
【特許文献２】特開平１−２６３１６３号公報
【特許文献３】特開昭６０-９４４７０号公報
【発明の開示】
【発明が解決しようとする課題】
【０００７】
本発明は、上述のような問題点に鑑みなされたものであり、水性断熱性塗料、及び水性上塗り塗料を順に塗装する塗膜形成方法において、その耐汚染性、膨れ防止性等を改善することを目的とするものである。
【課題を解決するための手段】
【０００８】
本発明者は、上記目的を達成するため鋭意検討を行なった結果、構成成分として特定の有機質粉体を含む水性断熱性塗料を塗付した後、水性上塗り塗料を塗付する方法に想到し、本発明を完成させるに到った。
【０００９】
すなわち、本発明は以下の特徴を有するものである。
【００１０】
１．水性断熱性塗料を塗付した後、水性上塗り塗料を塗付する断熱性塗膜の形成方法において、該水性断熱性塗料として、
合成樹脂エマルション（Ｉ）、中空粒子（II）、及び
平均粒子径が０．１〜１００μｍであり、ガラス転移温度−６０〜６０℃の重合体からなる有機質粉体（ａ）、及び／または
平均粒子径が０．１〜１００μｍであり、ガラス転移温度３０℃未満の重合体からなるコア部とガラス転移温度３０℃以上の重合体からなるシェル部を有する有機質粉体（ｂ）からなる有機質粉体（III）
を必須成分とし、（Ｉ）成分の固形分１００重量部に対し（II）成分を０．５〜２００重量部、（III）成分を３〜４００重量部含むものを使用することを特徴とする断熱性塗膜の形成方法。
２．前記水性上塗り塗料が、顔料として、
平均粒子径が０．１〜１００μｍであり、ガラス転移温度−６０〜６０℃の重合体からなる有機質粉体（ａ）、及び／または
平均粒子径が０．１〜１００μｍであり、ガラス転移温度３０℃未満の重合体からなるコア部とガラス転移温度３０℃以上の重合体からなるシェル部を有する有機質粉体（ｂ）からなる有機質粉体を含むものであることを特徴とする１．記載の断熱性塗膜の形成方法。
【発明の効果】
【００１１】
本発明の塗膜形成方法では、断熱性塗料及び上塗り塗料として、いずれも水性タイプの塗料を使用するため、環境に配慮した塗装を行うことができる。しかも本発明では、形成塗膜における耐汚染性、膨れ防止性等を高めることができる。
【発明を実施するための最良の形態】
【００１２】
以下、本発明を実施するための最良の形態について説明する。
【００１３】
本発明における水性断熱性塗料は、
合成樹脂エマルション（Ｉ）（以下（Ｉ）成分という）、
中空粒子（II）（以下（II）成分という）、及び
平均粒子径が０．１〜１００μｍであり、ガラス転移温度−６０〜６０℃の重合体からなる有機質粉体（ａ）、及び／または
平均粒子径が０．１〜１００μｍであり、ガラス転移温度３０℃未満の重合体からなるコア部とガラス転移温度３０℃以上の重合体からなるシェル部を有する有機質粉体（ｂ）からなる有機質粉体（III）（以下（III）成分という）
を必須成分として含有するものである。
【００１４】
水性断熱性塗料における（Ｉ）成分は、バインダーとして作用する成分である。具体的に（Ｉ）成分としては、例えば、酢酸ビニル樹脂エマルション、塩化ビニル樹脂エマルション、エポキシ樹脂エマルション、アクリル樹脂エマルション、ウレタン樹脂エマルション、アクリルシリコン樹脂エマルション、フッ素樹脂エマルション等、あるいはこれらの複合系等を挙げることができる。これらは１種または２種以上で使用することができる。
【００１５】
このような（Ｉ）成分は架橋反応性を有するものであってもよい。（Ｉ）成分が架橋反応型合成樹脂エマルションである場合は、塗膜の耐水性、耐候性、密着性等を高めることができる。架橋反応型合成樹脂エマルションは、それ自体で架橋反応を生じるもの、あるいは別途混合する架橋剤によって架橋反応を生じるもののいずれであってもよい。このような架橋反応性は、例えば、カルボキシル基と金属イオン、カルボキシル基とカルボジイミド基、カルボキシル基とエポキシ基、カルボキシル基とアジリジン基、カルボキシル基とオキサゾリン基、水酸基とイソシアネート基、カルボニル基とヒドラジド基、エポキシ基とアミノ基、アルド基とセミカルバジド基、ケト基とセミカルバジド基、アルコキシル基どうし等の反応性官能基を組み合わせることによって付与することができる。
また、（Ｉ）成分としてコアシェルタイプの合成樹脂エマルションを使用することもできる。
【００１６】
（Ｉ）成分の製造方法は特に限定されないが、例えば、乳化重合、ソープフリー乳化重合、分散重合、フィード乳化重合、フィード分散重合、シード乳化重合、シード分散重合等を採用することができる。
【００１７】
（Ｉ）成分のガラス転移温度（以下「Ｔｇ」という）は通常−５０〜５０℃の範囲内で適宜設定すればよいが、本発明では後述の（III）成分の作用により、（Ｉ）成分のＴｇを比較的高く（好ましくは−５〜５０℃、より好ましくは５〜５０℃、さらに好ましくは１５〜５０℃）設定することが可能となる。Ｔｇがこの範囲より高い場合は、下地への追従性が不十分となり、塗膜に割れが発生しやすくなる。Ｔｇが低すぎる場合は、上塗り塗料においても低いＴｇの樹脂を使用しなければならず、塗膜表面に汚染物質が付着しやすくなる。また、塗膜に膨れが発生しやすくなる。
なお、本発明におけるＴｇは、（Ｉ）成分を構成するモノマーの種類とその構成比率から、Ｆｏｘの計算式によって求められる値である。
（Ｉ）成分の平均粒子径は、通常０．０５〜０．４μｍ程度である。
【００１８】
水性断熱性塗料における中空粒子（II）は、塗膜に断熱性を付与する成分である。（II）成分としては、例えば、中空セラミックビーズ、中空樹脂ビーズ等が挙げられる。中空セラミックビーズを構成するセラミック成分としては、例えば、珪酸ソーダガラス、アルミ珪酸ガラス、硼珪酸ソーダガラス、カーボン、アルミナ、シリカ、ジルコニア、シラス、黒曜石等が挙げられる。中空樹脂ビーズを構成する樹脂成分としては、例えば、アクリル樹脂、スチレン樹脂、アクリル−スチレン共重合樹脂、アクリル−アクリロニトリル共重合樹脂、アクリル−スチレン−アクリロニトリル共重合樹脂、アクリロニトリル−メタアクリロニトリル共重合樹脂、アクリル−アクリロニトリル−メタアクリロニトリル共重合樹脂、塩化ビニリデン−アクリロニトリル共重合樹脂、ポリエチレン樹脂、ポリプロピレン樹脂、ポリウレタン樹脂等が挙げられる。これらは１種または２種以上で使用することができる。（II）成分の構成成分が樹脂成分であるものは、熱伝導率が低い点で有利である。
（II）成分の形状としては、球形、楕円球形、偏平球形等が挙げられる。
【００１９】
（II）成分は中空構造を有するものであり、その構造に着目すると開気泡型中空粒子と閉気泡型中空粒子に分類される。このうち本発明では、閉気泡型中空粒子が好適である。閉気泡型中空粒子を用いた場合は、気泡中への樹脂成分等の侵入を防止することができるため、高い断熱性能を発揮することができる。閉気泡型中空粒子の内部構造は、粒子１個当たり１個の中空を有する単一中空型であってもよいし、粒子１個当たり２個以上の中空を有する多中空型であってもよい。
【００２０】
（II）成分の中空部分には通常、気体が充填されているが、中空部分が真空であるものを使用することも可能である。中空部分に充填可能な気体としては、例えば、空気、脂肪族炭化水素、芳香族炭化水素、塩素化炭化水素、フッ素化塩素化炭化水素、揮発性モノマー等が挙げられる。このうち脂肪族炭化水素が好適である。
【００２１】
（II）成分の平均粒子径は通常０．１〜２００μｍ、好ましくは１〜１５０μｍである。平均粒子径がこのような範囲であることにより、平滑性が高い塗膜を形成することができる。また、隠ぺい性、赤外反射性等を高めることもできる。
（II）成分の密度は通常０．０１〜１ｇ／ｃｍ３、好ましくは０．０１〜０．５ｇ／ｃｍ３である。密度がこのような範囲であることにより、断熱性、軽量性等を高めることができる。
【００２２】
水性断熱性塗料では（III）成分として、特定の有機質粉体を混合することにより、下地への追従性が高まり、塗膜の割れ発生を抑制することができる。また、このような（III）成分は、無機質粉体に比べ熱伝導率が低いため、断熱性の点でも有利である。
【００２３】
第１の（III）成分は、平均粒子径が０．１〜１００μｍであり、Ｔｇ−６０〜６０℃の重合体からなる有機質粉体（以下「（ａ）成分」という）である。（ａ）成分の平均粒子径は、通常０．１〜１００μｍ、好ましくは０．５〜５０μｍ、より好ましくは１〜３０μｍである。
【００２４】
（ａ）成分の重合体は、各種重合性モノマーを共重合することによって形成されるものである。使用可能な重合性モノマーとしては、例えば、エチル（メタ）アクリレート、プロピル（メタ）アクリレート、ブチル（メタ）アクリレート、シクロヘキシル（メタ）アクリレート、２−エチルヘキシル（メタ）アクリレート、イソノニル（メタ）アクリレート、ラウロイル（メタ）アクリレート、ステアリル（メタ）アクリレート等のアルキル（メタ）アクリレートスチレン、ビニルトルエン、α−メチルスチレン等の芳香族ビニルモノマー等が挙げられる。分子内に２個以上のビニル基を有する多官能モノマー等も使用可能である。
【００２５】
（ａ）成分のＴｇは、通常−６０〜６０℃、好ましくは−５０〜５０℃、より好ましくは−４０〜４０℃である。（ａ）成分のＴｇは、重合体を構成するモノマーの種類や比率を適宜設定することによって調整できる。Ｔｇが高すぎる場合は、下地への追従性において十分な性能を得ることができず、Ｔｇが低すぎる場合は、耐汚染性等の点で不利となる。
【００２６】
水性断熱性塗料では、第２の（III）成分として、平均粒子径が０．１〜１００μｍであり、Ｔｇ３０℃未満の重合体からなるコア部とＴｇ３０℃以上の重合体からなるシェル部を有する有機質粉体（以下「（ｂ）成分」という）を使用することができる。このような（ｂ）成分を使用することにより、下地への追従性、割れ防止性をより高めることができる。この場合、（ａ）成分と（ｂ）成分を混合して使用することもできる。
（ｂ）成分の平均粒子径は、通常０．１〜１００μｍ、好ましくは０．５〜５０μｍ、より好ましくは１〜３０μｍである。
【００２７】
（ｂ）成分のコア部のＴｇは、通常３０℃未満、好ましくは−６０〜２０℃、より好ましくは−６０〜１０℃である。シェル部のＴｇは、通常３０℃以上、好ましくは５０〜１４０℃、より好ましくは６０〜１３０℃である。
（ｂ）成分においては、コア部及びシェル部のＴｇが所定の範囲内となる限り、重合体を構成するモノマーは特に制限されず、上述の（ａ）成分と同様のモノマーからなるものも使用できる。
なお、（ａ）成分、（ｂ）成分は、いずれも非造膜性の粉体であり、造膜性を有する（Ｉ）成分とは別異の材料である。
【００２８】
水性断熱性塗料では、赤外線反射性粉体（IV）（以下「（IV）成分」という）を含むことが望ましい。この（IV）成分は、太陽光による塗膜の蓄熱を抑制する機能を有する点で好適である。（IV）成分としては、例えば、アルミニウムフレーク、酸化チタン、硫酸バリウム、酸化亜鉛、炭酸カルシウム、酸化珪素、酸化マグネシウム、酸化ジルコニウム、酸化イットリウム、酸化インジウム、酸化アンチモン、酸化スズ、酸化カルシウム、鉛白、硫化亜鉛、アルミナ等が挙げられる。これらは１種または２種以上で使用することができる。このうち、本発明では酸化チタン、酸化亜鉛から選ばれる１種以上が好適である。
【００２９】
（IV）成分の平均粒子径は通常０．１〜１０μｍ、好ましくは０．１〜１μｍである。平均粒子径がこのような範囲であることにより、赤外線反射性を高めることができる。
【００３０】
水性断熱性塗料における各成分の重量比率は、（Ｉ）成分の固形分１００重量部に対し、（II）成分を０．５〜２００重量部（好ましくは１〜１００重量部）、（III）成分を３〜４００重量部（好ましくは５〜３００重量部）とする。（VI）成分を使用する場合は、（Ｉ）成分の固形分１００重量部に対し、（IV）成分を１〜４００重量部（好ましくは２〜２００重量部）とする。水性断熱性塗料において各成分をこのような比率で混合することにより、断熱性、赤外線反射性等に優れるとともに、上塗り塗料との密着性が高く、十分な塗膜強度を有する塗膜を形成することが可能となる。
（II）成分が０．５重量部より少ない場合は、十分な断熱性能を得ることができない。２００重量部より多い場合は、膨れ、剥れ、割れ等が発生しやすくなる。
（III）成分が３重量部より少ない場合は、塗膜の割れ防止性を確保するために、（Ｉ）成分のＴｇを低く設定しなければならず、耐汚染性等の点で不利となる。４００重量部より多い場合は、密着性が低下するおそれがある。
（IV）成分が１重量部より少ない場合は、太陽光によって塗膜が蓄熱しやすくなる。また、十分な塗膜強度が得られず、膨れ、剥れ等が発生しやすくなる。４００重量部より多い場合は、剥れ、割れ等が発生しやすくなる。
【００３１】
本発明の水性断熱性塗料では、上述の成分以外に、通常塗料に配合可能な添加剤を本発明の効果を阻害しない範囲内で添加することもできる。このような添加剤としては、例えば、架橋剤、触媒、顔料、染料、骨材、艶消し剤、繊維、増粘剤、レベリング剤、可塑剤、造膜助剤、凍結防止剤、防腐剤、抗菌剤、防黴剤、分散剤、消泡剤、ｐＨ調整剤、紫外線吸収剤、酸化防止剤等が挙げられる。
本発明の水性断熱性塗料は、上記成分を常法により均一に混合することで得ることができる。
【００３２】
本発明の水性断熱性塗料は、主に屋根、屋上、外壁等の建築物外装面の表面に塗付するものである。この中でも特に外壁面に対して好適に適用することができるものである。
外装面の基材としては、特に限定されず、例えば、コンクリート、モルタル、金属、プラスチック、あるいはスレート板、押出し成形板、サイディングボード、ＡＬＣ板等の各種ボード類等が挙げられる。これら基材は既に塗膜が形成されたものであってもよい。水性断熱性塗料の塗装は、主に既存の建築物に対して行うものであるが、各種ボード類については、予め工場等でプレコートすることもできる。塗装対象となる建築物は、新築物件でもよいし、改装物件でもよい。
【００３３】
本発明の水性断熱性塗料は、塗装対象となる下地に対し直接塗装することができる。水性断熱性塗料を塗装する前には、必要に応じ、例えばシーラー、フィラー等により処理しておいてもよい。
【００３４】
水性断熱性塗料の塗装においては、公知の塗装器具を用いることができる。塗装器具としては、例えば、スプレー、ローラー、刷毛、コテ等を使用することができる。プレコートを行う場合は、ロールコーター、フローコーター等を用いることもできる。塗装時には水を用いて塗料を希釈することができる。水の混合量は、使用する塗装器具、所望の表面形状等に応じて適宜設定すればよい。水性断熱性塗料において形成可能な表面形状としては、例えば、平滑状、ゆず肌状、吹付タイル状、さざ波状等が挙げられる。
水性断熱性塗料による形成塗膜の乾燥膜厚は、通常０．１〜１０ｍｍ、好ましくは０．５〜５ｍｍである。
【００３５】
本発明では、建築物外装面の表面に対し上述の水性断熱性塗料を塗付した後、水性上塗り塗料を塗付する。本発明における水性上塗り塗料としては、比較的硬質な塗膜が形成可能な塗料が使用できる。そのため、従来に比べ塗膜の耐汚染性を改善することができる。
【００３６】
水性上塗り塗料におけるバインダーとしては、通常、合成樹脂エマルションを使用する。このような合成樹脂エマルションとしては、例えば、アクリル樹脂、ウレタン樹脂、アクリルウレタン樹脂、シリコン樹脂、アクリルシリコン樹脂、酢酸ビニル樹脂、アクリル酢酸ビニル樹脂、フッ素樹脂等が挙げられ、これらの１種または２種以上を使用することができる。これらは、樹脂中に架橋構造を有するもの、あるいは塗膜形成後に架橋構造を生じるもの等であってもよい。このような架橋構造によって、密着性、耐候性、耐水性、耐薬品性、透湿性等を高めることができる。また、このような合成樹脂エマルションは、コアシェルタイプのものであってもよい。
水性上塗り塗料における合成樹脂エマルションのＴｇは、通常−５〜８０℃、好ましくは１０〜６０℃、より好ましくは２０〜５０℃である。
【００３７】
水性上塗り塗料としては、上述の水性断熱性塗料における（III）成分を含有するものが好適である。このような特定の有機質粉体を水性上塗り塗料に使用することで、塗膜の耐汚染性、割れ防止性をいっそう高めることができる。
水性上塗り塗料における（III）成分の含有量は、合成樹脂エマルションの固形分１００重量部に対し１〜４００重量部（好ましくは２〜２００重量部）とすればよい。
【００３８】
水性上塗り塗料は、着色タイプ、クリヤータイプのいずれであってもよい。水性上塗り塗料がクリヤータイプである場合は、上述の水性断熱性塗料が（IV）成分を必須成分として含むことが望ましい。
【００３９】
着色タイプの水性上塗り塗料においては、水性上塗り塗料自体に赤外線反射性粉体及び／または赤外線透過性粉体を含有させることが望ましい。水性上塗り塗料がこのような粉体成分を含有することにより、太陽光による上塗り塗膜の蓄熱を抑制しつつ、上塗り塗膜を所望の色に着色することが可能となる。
【００４０】
このうち赤外線反射性粉体としては、水性断熱性塗料の（IV）成分と同様のものを使用することができ、例えば、アルミニウムフレーク、酸化チタン、硫酸バリウム、酸化亜鉛、炭酸カルシウム、酸化珪素、酸化マグネシウム、酸化ジルコニウム、酸化イットリウム、酸化インジウム、酸化アンチモン、酸化スズ、酸化カルシウム、鉛白、硫化亜鉛、アルミナ等が挙げられる。これらは１種または２種以上で使用することができる。
【００４１】
赤外線透過性粉体としては、例えば、ペリレン顔料、アゾ顔料、黄鉛、弁柄、朱、チタニウムレッド、カドミウムレッド、キナクリドンレッド、イソインドリノン、ベンズイミダゾロン、フタロシアニングリーン、フタロシアニンブルー、コバルトブルー、インダスレンブルー、群青、紺青等が挙げられ、これらの１種または２種以上を用いることができる。前述の赤外線反射性粉体を使用するのみでは、表出可能な色相に限界があるが、これら赤外線透過性粉体を適宜組み合わせることにより、様々な色相の塗膜を形成することが可能となる。
【００４２】
赤外線反射性粉体及び／または赤外線透過性粉体の含有量は、合成樹脂エマルションの固形分１００重量部に対し１〜４０重量部であることが望ましい。
【００４３】
水性上塗り塗料においては、上述の成分以外に、通常塗料に配合可能な添加剤を本発明の効果を阻害しない範囲内で添加することもできる。このような添加剤としては、例えば、架橋剤、触媒、艶消し剤、繊維、増粘剤、レベリング剤、可塑剤、造膜助剤、凍結防止剤、防腐剤、抗菌剤、防黴剤、分散剤、消泡剤、ｐＨ調整剤、紫外線吸収剤、酸化防止剤等が挙げられる。本発明の水性上塗り塗料は、上記成分を常法により均一に混合することで得ることができる。
【００４４】
水性上塗り塗料は、水性断熱性塗料の塗膜表面が乾燥した後に塗装することができる。
水性上塗り塗料の塗装においては、公知の塗装器具を用いることができる。塗装器具としては、例えば、スプレー、ローラー、刷毛等を使用することができる。プレコートを行う場合は、ロールコーター、フローコーター等を用いることもできる。塗装時には水を用いて塗料を希釈することができる。水の混合量は、使用する塗装器具等に応じて適宜設定すればよい。
水性上塗り塗料による形成塗膜の乾燥膜厚は、通常５〜２００μｍである。
【実施例】
【００４５】
以下に実施例及び比較例を示し、本発明の特徴をより明確にする。
【００４６】
（断熱性塗料１〜５）
下記の各原料を表１に示す比率（表中の数字は重量部）で混合して均一に攪拌することにより、断熱性塗料１〜５を製造した。また、各原料を表２に示す比率（表中の数字は重量部）で混合して均一に攪拌することにより、上塗り塗料１〜３を製造した。
【００４７】
・樹脂１：アクリル樹脂エマルション（固形分５０重量％、Ｔｇ２０℃）
・樹脂２：アクリル樹脂エマルション（固形分５０重量％、Ｔｇ−２０℃）
・樹脂３：アクリルシリコン樹脂エマルション（固形分５０重量％、Ｔｇ２３℃）
・樹脂４：アクリルシリコン樹脂エマルション（固形分５０重量％、Ｔｇ２８℃）
・樹脂５：アクリルシリコン樹脂エマルション（固形分５０重量％、Ｔｇ６℃）
・中空粒子：閉気泡型中空樹脂ビーズ（アクリル−アクリロニトリル共重合樹脂、平均粒子径４５μｍ、密度０．０２５ｇ／ｃｍ３）
・有機質粉体１：アクリルポリマー粉体（平均粒子径８μｍ、Ｔｇ２０℃、比重１．０）
・有機質粉体２：コアシェル型アクリルポリマー粉体（平均粒子径８μｍ、コア部Ｔｇ−５４℃、シェル部Ｔｇ１０５℃、比重１．０）
・有機質粉体３：アクリルポリマー粉体（平均粒子径８μｍ、Ｔｇ１０５℃、比重１．０）
・赤外線反射性粉体：酸化チタン（平均粒子径０．３μｍ）
・造膜助剤：２，２，４−トリメチル−１，３−ペンタンジオールモノイソブチレート
・増粘剤：ポリカルボン酸系増粘剤
・消泡剤：シリコーン系消泡剤
【００４８】
【表１】
2006102670.tif 000002
【００４９】
【表２】
2006102670.tif 000003
【００５０】
（実施例１）
３００×２２５ｍｍのスレート板に、断熱性塗料１をスプレー塗装し、温度２０℃・相対湿度６５％ＲＨ雰囲気下（以下「標準状態」という）で８時間乾燥後、上塗塗料１をスプレー塗装し、標準状態で１４日間養生することにより試験板を作製した。このとき、断熱性塗料は乾燥膜厚が１ｍｍ、上塗り塗料は乾燥膜厚が５０μｍとなるように塗装を行った。
得られた試験板について、水浸漬（２０℃）１８時間→−２０℃３時間→５０℃３時間を１サイクルとする温冷繰返し試験を合計１０サイクル行い、塗膜の表面状態の変化（膨れ、剥れ、割れ等の有無）を目視にて観察した。評価は、異常が認められなかったものを「◎」、ほとんど異常が認められなかったものを「○」、異常が認められたものを「△」、著しく異常が認められたものを「×」とした。
また、上記方法で得られた試験板を、大阪府茨木市で南面向きに設置して、屋外暴露を実施し、１ヶ月後の汚れの程度を４段階（良好◎＞○＞△＞×劣）で評価した。
【００５１】
一方、断熱性試験を行うため、１２ｍｍ厚のスレート板を用いて４５０×４５０×４５０ｍｍのボックスを用意した。その表面に断熱性塗料１をスプレー塗装し、標準状態で８時間乾燥後、上塗り塗料１をスプレー塗装し、さらに１４日間養生したものを断熱性試験用の試験体とした。このとき、断熱性塗料は乾燥膜厚が１ｍｍ、上塗塗料は乾燥膜厚が５０μｍとなるように塗装を行った。
次いで、得られた試験体に対し、６０ｃｍの距離から赤外線ランプ（２５０Ｗ）を９０分間照射し、その間のボックス内部の温度変化を測定した。評価は、温度変化が５℃未満であったものを「○」、温度変化が５℃以上１０℃未満であったものを「△」、温度変化が１０℃以上であったものを「×」とした。
【００５２】
（実施例２〜３、比較例１〜３）
断熱性塗料及び上塗り塗料として表３に示すものを使用した以外は、実施例１と同様にして試験を行った。試験結果を表３に示す。
【００５３】
【表３】
2006102670.tif 000004